"A熱可塑性エラストマー100質量部及びB活性エネルギー線硬化型液状オリゴマー5~180質量部を含有するエラストマー組成物。前記A成分が、ビニル芳香族化合物単位を含有する重合体ブロックの少なくとも一つと、共役ジエン化合物単位を含有する重合体ブロックの少なくとも一つからなるブロック共重合体を水素添加して得られる水添ブロック共重合体である、請求項1に記載のエラストマー組成物。前記A成分の重量平均分子量が30万~70万である、請求項1又は2に記載のエラストマー組成物。前記B成分が、メタアクリロイル基を有する水添芳香族ビニル-共役ジエン共重合体である、請求項1~3のいずれかに記載のエラストマー組成物。前記B成分が、メタアクリロイル基を有する水添スチレン-ブタジエンゴム又は水添スチレン-イソプレンゴムである、請求項1~3のいずれかに記載のエラストマー組成物。前記B成分の重量平均分子量が5,000~40,000である、請求項1~5のいずれかに記載のエラストマー組成物。前記エラストマー組成物が、さらにC非芳香族系軟化剤40~450質量部を含有する、請求項1~6のいずれかに記載のエラストマー組成物。前記エラストマー組成物が、さらにD光重合開始剤0.01~10質量部及びEポリプロピレン0.5~20質量部を含有する、請求項1~7のいずれかに記載のエラストマー組成物。請求項1~8のいずれかに記載のエラストマー組成物に活性エネルギー線を照射してなるエラストマー組成物。音響用部材用である、請求項1~8のいずれかに記載のエラストマー組成物。特許文献1に記載の熱可塑性エラストマー組成物では、圧縮永久歪が小さいと記載されているものの、実施例で得られた熱可塑性エラストマー組成物の圧縮永久歪は必ずしも満足のいく程度とはいえず、更なる改良の余地がある。一方、特許文献2に記載の積層体は、基材からのオイルのブリードアウト抑制のために、硬化された活性エネルギー線硬化性樹脂組成物を用いているが、熱可塑性エラストマーと活性エネルギー線硬化性組成物とを共に含有する組成物については何ら記載されていない。通常、活性エネルギー線硬化性組成物は破断強度が小さく、例えばシール材、ガスケット材、防振材等の用途に用いるには、破断強度を改善する必要がある。そこで、本発明の課題は、破断強度及び圧縮永久歪が共に改善されたエラストマー組成物、及び該エラストマー組成物に活性エネルギー線を照射してなるエラストマー組成物、さらには音響用部材用である前記エラストマー組成物を提供することにある。本発明者は上記問題に着目し、鋭意検討した結果、A熱可塑性エラストマー及びB活性エネルギー線硬化型液状オリゴマーを特定割合で含有するエラストマー組成物であれば、破断強度が高く、圧縮永久歪が低減され、さらに破断伸び及び成形性などとのバランスに優れることを見出し、本発明を完成した。すなわち、本発明は、下記[1]~[10]に関する。[1]A熱可塑性エラストマー100質量部及びB活性エネルギー線硬化型液状オリゴマー5~180質量部を含有するエラストマー組成物。[2]前記A成分が、ビニル芳香族化合物単位を含有する重合体ブロックの少なくとも一つと、共役ジエン化合物単位を含有する重合体ブロックの少なくとも一つからなるブロック共重合体を水素添加して得られる水添ブロック共重合体である、上記[1]に記載のエラストマー組成物。[3]前記A成分の重量平均分子量が30万~70万である、上記[1]又は[2]に記載のエラストマー組成物。[4]前記B成分が、メタアクリロイル基を有する水添芳香族ビニル-共役ジエン共重合体である、上記[1]~[3]のいずれかに記載のエラストマー組成物。[5]前記B成分が、メタアクリロイル基を有する水添スチレン-ブタジエンゴム又は水添スチレン-イソプレンゴムである、上記[1]~[3]のいずれかに記載のエラストマー組成物。[6]前記B成分の重量平均分子量が5,000~40,000である、上記[1]~[5]のいずれかに記載のエラストマー組成物。[7]前記エラストマー組成物が、さらにC非芳香族系軟化剤40~450質量部を含有する、上記[1]~[6]のいずれかに記載のエラストマー組成物。[8]前記エラストマー組成物が、さらにD光重合開始剤0.01~10質量部及びEポリプロピレン0.5~20質量部を含有する、上記[1]~[7]のいずれかに記載のエラストマー組成物。[9]上記[1]~[8]のいずれかに記載のエラストマー組成物に活性エネルギー線を照射してなるエラストマー組成物。[10]音響用部材用である、上記[1]~[8]のいずれかに記載のエラストマー組成物。本発明によれば、破断強度及び圧縮永久歪が共に改善され、さらに破断伸び及び成形性のバランスが良好なエラストマー組成物、及び該エラストマー組成物に活性エネルギー線を照射してなるエラストマー組成物を提供することができる。なお、該活性エネルギー線照射後のエラストマー組成物は、照射前のエラストマー組成物よりもさらに破断強度及び圧縮永久歪が改善されている。本発明のエラストマー組成物は、破断強度及び圧縮永久歪が改善されているため、高温での繰り返し耐久性にも優れている。[エラストマー組成物]本発明のエラストマー組成物は、A熱可塑性エラストマー100質量部及びB活性エネルギー線硬化型液状オリゴマー5~180質量部を含有する。以下、本発明のエラストマー組成物が含有する各成分について詳細に説明する。A熱可塑性エラストマーA成分である熱可塑性エラストマーとしては、例えばポリビニルブチラールPVB樹脂;エポキシ樹脂;フェノール樹脂;シリコン樹脂;ポリエステル樹脂;ウレタン樹脂などのほか、ビニル芳香族化合物単位を含有する重合体ブロックの少なくとも一つと、共役ジエン化合物単位を含有する重合体ブロックの少なくとも一つからなるブロック共重合体を水素添加して得られる水添ブロック共重合体以下、水添ブロック共重合体と略称することがあるが挙げられる。本発明では、A成分として前記水添ブロック共重合体を用いることが好ましい。該水添ブロック共重合体の重量平均分子量Mwに特に制限は無いが、エラストマー組成物の破断強度及び圧縮永久歪の観点から、好ましくは10万~70万、好ましくは30万~70万、より好ましくは30万~45万、さらに好ましくは33万~42万、特に好ましくは35万~42万である。また、後述するC成分のブリードアウトを抑制する観点からは、A成分の重量平均分子量は30万以上が好ましい。なお、A成分の重量平均分子量が70万以下であれば、混練性の悪化によって成形性が著しく低下することが少ない。なお、本明細書において、重量平均分子量は、ゲルパーミエーションクロマトグラフィーGPCにより、単分散ポリスチレンを基準としてポリスチレン換算で求めた値である。前記ビニル芳香族化合物単位を構成するビニル芳香族化合物としては、例えばスチレン、α-メチルスチレン、4-メチルスチレンなどが挙げられる。ビニル芳香族化合物単位を含有する重合体ブロックにおけるビニル芳香族化合物単位の含有量は、好ましくは80モル以上、より好ましくは90モル以上、さらに好ましくは95モル以上、特に好ましくは実質的に100モルである。その他の構造単位としては、後述する共役ジエン化合物単位などが挙げられる。また、前記共役ジエン化合物単位を構成する共役ジエン化合物としては、例えば1,3-ブタジエン、イソプレンなどが挙げられる。共役ジエン化合物単位を含有する重合体ブロックにおける共役ジエン化合物単位の含有量は、好ましくは80モル以上、より好ましくは90モル以上、さらに好ましくは95モル以上、特に好ましくは実質的に100モルである。その他の構造単位としては、前記ビニル芳香族化合物単位などが挙げられる。A成分としては、具体的には、ポリスチレン-水添ポリブタジエン-ポリスチレンのトリブロック共重合体以下、SEBSと略す。、ポリスチレン-水添ポリイソプレン-ポリスチレンのトリブロック共重合体以下、Sと略す。、ポリスチレン-水添ブタジエン/イソプレン共重合体-ポリスチレンのトリブロック共重合体以下、SEEPSと略す。などが好ましく挙げられ、SEEPSがより好ましい。熱可塑性エラストマーは、1種を単独で使用してもよいし、2種以上を併用してもよい。SEBSにおいては、ポリスチレンブロックの含有率に特に制限は無いが、好ましくは10~70質量、より好ましくは20~65質量である。また、ポリブタジエンブロックの水素添加率に特に制限は無いが、好ましくは50モル以上、より好ましくは70~100モルである。Sにおいては、ポリスチレンブロックの含有率に特に制限は無いが、好ましくは10~70質量、より好ましくは10~40質量である。また、ポリイソプレンブロックの水素添加率に特に制限は無いが、好ましくは50モル以上、より好ましくは70~100モルである。SEEPSにおいては、ポリスチレンブロックの含有率に特に制限は無いが、好ましくは10~70質量、より好ましくは20~40質量である。また、ブタジエン/イソプレン共重合体ブロックの水素添加率に特に制限は無いが、好ましくは50モル以上、より好ましくは70~100モルである。共役ジエン化合物単位が2種以上の共役ジエン化合物から構成される場合、その混合割合に特に制限は無いが、ブタジエンとイソプレンの2種から構成される場合、ブタジエンとイソプレンとの含有割合[ブタジエン/イソプレン]は、モル比で、好ましくは10/90~90/10、より好ましくは30/70~70/30、さらに好ましくは40/60~60/40である。SEEPSの製造方法については特に制限はなく、従来公知の方法を用いることができる。SEBS、S及びSEEPSは市販品を使用してもよいし、公知の方法、例えばリチウム開始剤を用いてビニル芳香族化合物と共役ジエン化合物とをアニオン重合した後、ラネーニッケルなどの公知の水素添加触媒によって水素添加することにより製造することもできる。B活性エネルギー線硬化型液状オリゴマー本発明のエラストマー組成物は、B成分として、活性エネルギー線硬化性官能基を有する活性エネルギー線硬化型液状オリゴマーを含有する。該B成分の重量平均分子量は、好ましくは5,000~40,000、より好ましくは5,000~30,000、さらに好ましくは8,000~25,000、特に好ましくは10,000~20,000であり、常温5~30°C程度にて液状である。活性エネルギー線硬化性官能基としては、メタアクリロイル基、ビニル基などが挙げられ、メタアクリロイル基が好ましい。この活性エネルギー線硬化型液状オリゴマーとしては、エラストマー組成物の破断強度、圧縮永久歪及び成形性などの観点から、分子内に少なくとも2個の活性エネルギー線硬化性官能基好ましくはメタアクリロイル基を有するオリゴマーが好ましい。1分子中の活性エネルギー線硬化性官能基の個数は、通常、好ましくは2~6個程度、より好ましくは2~4個、さらに好ましくは2個である。本発明においては、活性エネルギー線硬化型液状オリゴマーは、1種を単独で用いてもよいし、2種以上を併用してもよい。なお、メタアクリロイル基とは、アクリロイル基又はメタクリロイル基を指す。本発明のエラストマー組成物中におけるB成分の含有量は、エラストマー組成物の破断強度、圧縮永久歪及び成形性などの観点から、A成分100質量部に対して5~180質量部であることが必要である。この観点から、エラストマー組成物中におけるB成分の含有量は、A成分100質量部に対して、好ましくは5~120質量部、より好ましくは5~100質量部、さらに好ましくは10~100質量部、特に好ましくは10~60質量部である。加えて、活性エネルギー線を照射しないエラストマー組成物の場合には、B成分の含有量は、上記同様の観点から、A成分100質量部に対して10~40質量部が最も好ましい。以下、活性エネルギー線硬化性官能基としてメタアクリロイル基を有する活性エネルギー線硬化型液状オリゴマーについて説明する。メタアクリロイル基を有する活性エネルギー線硬化型オリゴマーとしては、特に制限はなく、例えば共役ジエン重合体系メタアクリレートオリゴマー及びその水素添加物、ウレタン系メタアクリレートオリゴマー、ポリエステル系メタアクリレートオリゴマー、ポリエーテル系メタアクリレートオリゴマー、ポリカーボネート系メタアクリレートオリゴマー、エポキシ系メタアクリレートオリゴマーなどを挙げることができる。-共役ジエン重合体系メタアクリレートオリゴマー及びその水素添加物-共役ジエン重合体系メタアクリレートオリゴマーとしては、例えば、常温5~30°C程度で液状の水添スチレン-ブタジエンゴム以下、スチレン-ブタジエンゴムをSBRと称することがあるや常温5~30°C程度で液状の水添スチレン-イソプレンゴム以下、スチレン-イソプレンゴムをSIRと称することがあるをアクリル変性して得られる水添SBRジメタアクリレートなどの、水添芳香族ビニル-共役ジエン共重合体ジメタアクリレートオリゴマー;ポリイソプレンをアクリル変性して得られるポリイソプレンジメタアクリレートなどの、共役ジエン重合体ジメタアクリレートオリゴマーなどが挙げられる。これらの中でも、エラストマー組成物の破断強度、圧縮永久歪及び成形性などの観点から、水添芳香族ビニル-共役ジエン共重合体ジメタアクリレートオリゴマーメタアクリロイル基を有する水添芳香族ビニル-共役ジエン共重合体が好ましく、水添SBRジメタアクリレートオリゴマーメタアクリロイル基を有する水添SBR、水添SIRジメタアクリレートオリゴマーメタアクリロイル基を有する水添SIRがより好ましく、水添SBRジメタアクリレートオリゴマーメタアクリロイル基を有する水添SBRがさらに好ましい。共役ジエン重合体系メタアクリレートオリゴマーは、例えば両末端に水酸基を有する、水添ポリブタジエン又は水添ポリイソプレンの前記水酸基を、メタアクリル酸でエステル化することにより得ることができる。ここで、水添SBRジメタアクリレートオリゴマーの製造方法について詳細に説明する。水添SBRジメタアクリレートオリゴマーの製造方法水添SBRのジメタアクリレート化物の製造方法としては特に制限はないが、例えば、水添SBRとエチレンオキシド又はプロピレンオキシドとを反応させることにより、分子末端に水酸基を導入し、さらにメタアクリロイル基を有する化合物と反応させる方法が挙げられる。上記メタアクリロイル基を有する化合物との反応としては、例えば、分子末端に水酸基が導入された水添SBRと2-メタアクリロイルオキシエチルイソシアネート等によるウレタン化反応;分子末端に水酸基が導入された水添SBRとメチルメタアクリレート、エチルメタアクリレート、イソプロピルメタアクリレート等の低級アルキルメタアクリレートによるエステル交換反応;分子末端に水酸基が導入された水添SBRをイソシアネート化合物と反応させて得られるプレポリマーと2-ヒドロキシエチルアクリレート等との反応等により、水添SBRジメタアクリレートを得ることができる。なお、原料のSBRは、スチレンとブタジエンの共重合により得ることができ、例えば、ナフタレンジリチウム、ジリチオヘキシルベンゼン等の公知のジリチウム化合物及び反応に不活性な溶媒の存在下、10~80°Cにてスチレンと1,3-ブタジエンを共重合させる方法により得られる。また、水添SBRは、SBR又は分子末端に水酸基が導入されたSBRを水素添加することにより得ることができる。SBR又は分子末端に水酸基が導入されたSBRを水素添加する方法に特に制限は無く、公知の方法を利用することができる。例えば、シクロヘキサン等の飽和炭化水素溶液中で、スチレンブタジエンゴムを、ラネーニッケル又はPt、Pd、Ru、Rh、Ni等の金属をカーボン、アルミナ、硅藻土等の担体に担持させた不均一触媒:ニッケル、コバルト等の第8~10族金属からなる有機金属化合物とトリエチルアルミニウム、トリイソブチルアルミニウム等の有機アルミニウム化合物又は有機リチウム化合物等の組み合わせからなるチーグラー系の触媒:チタン、ジルコニウム、ハフニウム等の遷移金属のビスシクロペンタジエニル化合物とリチウム、ナトリウム、カリウム、アルミニウム、亜鉛又はマグネシウム等の有機金属化合物の組み合わせからなるメタロセン系触媒等の公知の水素添加触媒の存在下及び水素加圧下に50~180°Cで反応させることにより、共役ジエン部位の一部又は全部を水素添加することができる。また、SBR又は分子末端に水酸基が導入されたSBRの水素添加率に特に制限は無いが、耐熱性などの観点から、好ましくは80~100、より好ましくは90~100である。水添SBRジメタアクリレートオリゴマーの重量平均分子量は、好ましくは5,000~40,000、より好ましくは5,000~30,000、さらに好ましくは10,000~25,000、特に好ましくは15,000~20,000である。また、分子量分布Mw/Mnは、好ましくは3以下、より好ましくは2以下、さらに好ましくは1.2以下である。水添SBRジメタアクリレートオリゴマーの重量平均分子量がこの範囲内であると、水添SBRジメタアクリレートオリゴマーの粘度が高くなり過ぎず、エラストマー組成物の成形性が良好である。また、分子量分布が3以下であれば、量産する場合に再現性を得やすく、同程度の分子量のものを得ることが容易になる。なお、本明細書において、分子量分布は、ゲルパーミエーションクロマトグラフィーGPCにより、単分散ポリスチレンを基準としてポリスチレン換算で求めた重量平均分子量と数平均分子量から算出した値である。水添SBRジメタアクリレートオリゴマーのスチレン由来の構成単位の含有量以下、スチレン含有量と称する。に特に制限はないが、全構成単位に対して、好ましくは10~40質量、より好ましくは10~30質量である。-ウレタン系メタアクリレートオリゴマー-また、前記ウレタン系メタアクリレートオリゴマーは、例えば、ポリエーテルポリオール、ポリエステルポリオール、カーボネートジオールなどとポリイソシアナートの反応によって得られるポリウレタンオリゴマーを、メタアクリル酸でエステル化することにより得ることができる。-ポリエステル系メタアクリレートオリゴマー-前記ポリエステル系メタアクリレートオリゴマーは、例えば多価カルボン酸と多価アルコールの縮合によって得られる両末端に水酸基を有するポリエステルオリゴマーの水酸基をメタアクリル酸でエステル化することにより、あるいは、多価カルボン酸にアルキレンオキシドを付加して得られるオリゴマーの末端の水酸基をメタアクリル酸でエステル化することにより得ることができる。-ポリエーテル系メタアクリレートオリゴマー-前記ポリエーテル系メタアクリレートオリゴマーは、ポリエーテルポリオールオリゴマーの両末端の水酸基をメタアクリル酸でエステル化することにより得ることができる。ポリカーボネート系メタアクリレートオリゴマーは、ポリカーボネートポリオールオリゴマーの両末端の水酸基をメタアクリル酸でエステル化することにより得ることができる。エポキシ系メタアクリレートオリゴマーは、例えば、比較的低分子量のビスフェノール型エポキシ樹脂やノボラック型エポキシ樹脂のオキシラン環に、メタアクリル酸を反応しエステル化することにより得ることができる。また、このエポキシ系メタアクリレートオリゴマーを部分的に二塩基性カルボン酸無水物で変性したカルボキシル変性型のエポキシアクリレートオリゴマーも用いることができる。なお、本明細書において、メタアクリレートは、アクリレート又はメタクリレートを指し、メタアクリル酸は、アクリル酸又はメタクリル酸を指す。C非芳香族系軟化剤本発明のエラストマー組成物は、さらに、C成分として非芳香族系軟化剤を含有させてなるものであることが好ましい。該非芳香族系軟化剤は、エラストマー組成物の硬度を下げる効果のほか、特にA成分とB成分とを混合及び混練し易くする効果を有する。非芳香族系軟化剤の動粘度40°Cは、他の成分と充分に混合して組成物中に充分に分散させる観点から、好ましくは25~2,000mm2/sec、より好ましくは100~1,600mm2/sec、さらに好ましくは500~1,600mm2/sec、特に好ましくは700~1,500mm2/secである。なお、動粘度はJISK2283に準じて測定した値である。また、非芳香族系軟化剤のゲルパーミエーションクロマトグラフィー法により測定した重量平均分子量Mwは、好ましくは200~4,000、より好ましくは500~3,000、さらに好ましくは1,000~3,000、特に好ましくは1,500~3,000である。上記のようなC成分として、例えばパラフィン系オイル、ナフテン系オイル、シリコーンオイル、植物系オイルなどを利用できる。これらの中でも、相容性の観点から、パラフィン系オイル、シリコーンオイルが好ましく、パラフィン系オイルがより好ましい。これらは1種を単独で使用してもよいし、相容性が良好であれば、2種以上を併用してもよい。パラフィン系オイルとしては、例えばルーカントHC-100分子量2,400、三井化学株式会社製、動粘度40°C=1,300mm2/s、ダイアナプロセスオイルPW32商品名、出光興産株式会社製、Mw=400、Mw/Mn=1.15、動粘度40°C=31mm2/s、ダイアナプロセスオイルPW380商品名、出光興産株式会社製、Mw=750、Mw/Mn=1.15、動粘度40°C=380mm2/sなどを利用可能である。シリコーンオイルとしては、市販されているシリコーンオイル及び変性シリコーンオイルを使用できる。植物系オイルとしては、例えばひまし油、綿実油、あまに油、なたね油、大豆油、パーム油、梛子油、落花生油、木ろう、パインオイル、オリーブ油などが挙げられる。非芳香族系軟化剤は、1種を単独で使用してもよいし、動粘度を調整するなどのために2種以上を併用してもよい。本発明のエラストマー組成物がC成分を含有する場合、その含有量は、エラストマー組成物の硬度を調整しつつ、C成分のブリードアウトも抑制するという観点から、A成分100質量部に対して、好ましくは0.5~450質量部、より好ましくは5~450質量部、より好ましくは10~450質量部、より好ましくは40~450質量部、より好ましくは50~250質量部、より好ましくは50~200質量部、さらに好ましくは70~150質量部、特に好ましくは70~120質量部である。D光重合開始剤本発明のエラストマー組成物には、さらにD成分として光重合開始剤を含有させてなるものであることが好ましい。光重合開始剤としては、公知のものを広く用いることができ、特に制限されるものではない。例えば、分子内開裂型の光重合開始剤が挙げられ、ベンゾインエチルエーテル、ベンゾインイソブチルエーテル、ベンゾインイソプロピルエーテル等のベンゾインアルキルエーテル系光重合開始剤;2,2-ジエトキシアセトフェノン、4’-フェノキシ-2,2-ジクロロアセトフェノン等のアセトフェノン系光重合開始剤;2-ヒドロキシ-2-メチルプロピオフェノン、4’-イソプロピル-2-ヒドロキシ-2-メチルプロピオフェノン、4’-ドデシル-2-ヒドロキシ-2-メチルプロピオフェノン等のプロピオフェノン系光重合開始剤;ベンジルジメチルケタール、1-ヒドロキシシクロヘキシルフェニルケトン及び2-エチルアントラキノン、2-クロロアントラキノン等のアントラキノン系光重合開始剤;アシルホスフィンオキシド系光重合開始剤等が挙げられる。これらの中でも、アシルホスフィンオキシド系光重合開始剤が好ましい。また、その他水素引き抜き型の光重合開始剤としてベンゾフェノン/アミン系光重合開始剤、ミヒラーケトン/ベンゾフェノン系光重合開始剤、チオキサントン/アミン系光重合開始剤等を挙げることができる。また、未反応光重合開始剤のマイグレーションを避けるために、非抽出型光重合開始剤を用いることができる。例えばアセトフェノン系開始剤を高分子化したもの、ベンゾフェノンにアクリル基の二重結合を付加したものがある。これらの光重合開始剤は、1種を単独で使用してもよいし、2種以上を併用してもよい。本発明のエラストマー組成物が光重合開始剤を含有する場合、その含有量は、B成分100質量部に対して、好ましくは0.1~20質量部、より好ましくは0.1~10質量部、さらに好ましくは0.5~5質量部である。また、上記光重合開始剤と共に、公知の光増感剤を併用することもできる。Eポリプロピレン本発明のエラストマー組成物は、さらにE成分としてポリプロピレンを含有させてなるものであることが好ましい。該ポリプロピレンは、エラストマー組成物の成形性を高める効果を有する。E成分のポリプロピレンに特に制限は無いが、成形性の観点からは、JISK7210[190°C、21.18N2.16kgf]に従って測定したメルトフローレート以下、MFRと略称する。が、0.1~100g/10分であるポリオレフィンを使用することが好ましく、0.5~50g/10分であるポリオレフィンを使用することがより好ましい。このようなポリプロピレンは市販されており、市販品としては、例えばノバテック登録商標BC05B商品名、日本ポリプロ株式会社製、M1600商品名、サンアロマー株式会社製などがあり、これらを使用してもよい。本発明のエラストマー組成物中におけるE成分の含有量は、A成分100質量部に対して、好ましくは0.5~20質量部である。A成分100質量部に対して0.5質量部以上であれば、混練後にエラストマー組成物をカットする際に、前記C成分がブリードアウトする恐れがなく、かつ成形性が良好となる。また、A成分100質量部に対して20質量部以下であれば、エラストマー組成物の硬度が高くなりすぎることがない。この観点から、D成分の含有量は、A成分100質量部に対して、より好ましくは3~15質量部、より好ましくは5~15質量部、さらに好ましくは8~15質量部である。E成分であるポリプロピレンには、エラストマー組成物の成形性及び耐熱性を向上させる目的で、スチレン系樹脂を併用することができる。該スチレン系樹脂は、公知の製造方法で得られたものを使用でき、ラジカル重合法、イオン重合法のいずれの方法で製造してもよい。スチレン系樹脂の重量平均分子量は、好ましくは5,000~500,000、より好ましくは10,000~250,000、さらに好ましくは100,000~250,000であり、分子量分布は5以下のものが好ましく、3以下のものがより好ましい。該スチレン系樹脂としては、例えば、ポリスチレン、スチレン単位含有量60質量以上のスチレン-ブタジエンブロック共重合体、ゴム補強ポリスチレン、ポリα-メチルスチレン、ポリp-t-ブチルスチレンなどが挙げられる。これらは1種を単独で使用してもよいし、2種以上を併用してもよい。E成分と上記スチレン系樹脂を併用する場合、E成分とスチレン系樹脂の合計に対するスチレン系樹脂の含有量が、5~15質量であることが好ましい。任意成分本発明のエラストマー組成物においては、本発明の目的が損なわれない範囲で、必要に応じ、任意成分として、例えば、メタアクリルモノマー;タルク、シリカ、炭酸カルシウム、炭酸マグネシウム、水酸化アルミニウム、硫酸バリウム、ガラス繊維、ガラス粉、ガラスバルーンなどの無機中空フィラー、セラミックス粉、マイカなどの無機充填剤;コルク粉末、木粉、グラファイトなどの有機充填剤;有機系チクソ性付与剤;カップリング剤;酸化防止剤老化防止剤;光安定剤;難燃剤;帯電防止剤;抗菌剤;カルボジイミド類;ステアリン酸などの脂肪酸;ステアリン酸カルシウムなどの脂肪酸金属塩;ステアリン酸アマイドなどの脂肪酸アミド;脂肪酸エステル;セラミック、カーボンブラック、アンバー、シェンナ、カオリン、ニッケルチタンイエロー、コバルトブルー、プラマスターグレー、キノフタロン、ジケトピロロピロール、キナクリドン、ジオキサジン、フタロシアニンブルー、フタロシアニングリーンなどの顔料;レベリング剤;:ロジン誘導体などの粘着付与剤タッキファイヤー;レオストマー登録商標B商品名、理研テクノス株式会社製などの接着性エラストマー;クマロン樹脂、クマロン-インデン樹脂、フェノールテルペン樹脂などを含有させることができる。また、本発明のエラストマー組成物は、基本的には無溶媒であるが、必要に応じて各種溶媒を配合してもよい。本発明のエラストマー組成物が上記任意成分を含有する場合、その含有量はそれぞれ、A成分100質量部に対して、好ましくは20質量部以下、より好ましくは10質量部以下、さらに好ましくは5質量部以下である。エラストマー組成物の調製方法前記A成分及びB成分、並びに必要に応じてC~E成分、さらに上記任意成分を混合し、例えば一軸混練機、二軸混練機、バンバリーミキサー、ブラベンダー、ニーダー、高剪断型ミキサーなどを用いて、好ましくは130~270°C、より好ましくは150~260°C、さらに好ましくは170~240°Cで混練することにより、破断強度が大きく、かつ圧縮永久歪が低減されたエラストマー組成物であって、破断伸び及び成形性のバランスに優れたエラストマー組成物を得ることができる。特に、B成分については、C成分と予め充分に混合しておき、それからA成分と混合することにより、各成分が充分に分散した組成物を得ることができる。なお、こうして得られるエラストマー組成物に活性エネルギー線を照射することによって、エラストマー組成物の少なくとも一部が硬化されたエラストマー組成物が得られる。活性エネルギー線照射後のエラストマー組成物は、破断強度及び圧縮永久歪がさらに改善されている。該活性エネルギー線としては、粒子線、電磁波及びこれらの組み合わせが挙げられる。粒子線としては、電子線EB及びα線が挙げられ、電磁波としては、紫外線UV、可視光線、赤外線、γ線及びX線等が挙げられる。紫外線源としては、キセノンランプ、低圧水銀ランプ、高圧水銀ランプ、メタルハライドランプ、マイクロ波方式エキシマランプ等を挙げることができる。これらの中でも、活性エネルギー線としては、紫外線UVを使用することが好ましい。活性エネルギー線は、窒素ガスや炭酸ガス等の不活性ガス雰囲気又は酸素濃度を低下させた雰囲気下にて照射することが好ましいが、通常の空気雰囲気下でも十分に硬化させることができる。照射温度は、好ましくは10~200°Cであり、照射時間は、好ましくは10秒~10分である。積算光量は、通常、好ましくは1,000~20,000mJ/cm2、より好ましくは1,000~10,000mJ/cm2である。本発明の活性エネルギー線照射前のエラストマー組成物は、ショアA硬度が39度以下15~39度程度である。活性エネルギー線照射前のエラストマー組成物は、70°Cにおける圧縮永久歪が31以下21~31である。また、23°Cにおける破断強度Tbは1.3MPa以上1.3~4.6MPaであり、80°Cにおける破断強度Tbは1.9MPa以上1.9~2.1MPa程度、さらに、23°Cにおける破断伸びEbは540以上540~680である。また、本発明の活性エネルギー線照射後のエラストマー組成物は、ショアA硬度が42以下39~42度程度である。活性エネルギー線照射後のエラストマー組成物は、70°Cにおける圧縮永久歪が24以下17~24である。また、23°Cにおける破断強度Tbは5.0MPa以上5.0~10.4MPaであり、80°Cにおける破断強度Tbは2.3MPa以上2.3~4.4MPa、さらに、23°Cにおける破断伸びEbは400以上400~570である。なお、いずれも実施例に記載の方法により測定したものである。次に、本発明を実施例によりさらに詳細に説明するが、本発明はこれらの例によって何ら限定されるものではない。<製造例1>水添SBRジアクリレートオリゴマーの製造方法アルゴン置換した内容積7Lの反応器に、脱水精製したシクロヘキサン1.90kg、22.9質量の1,3-ブタジエンのヘキサン溶液2kg、20.0質量のスチレンのシクロヘキサン溶液0.573kg、1.6mol/Lの2,2-ジテトラヒドロフリルプロパンのヘキサン溶液130.4mlを添加した後、0.5mol/Lのジリチウム重合開始剤108.0mlを添加して重合を開始させた。混合液を50°Cに昇温し、1.5時間重合を行なった後、1mol/Lのエチレンオキシドのシクロヘキサン溶液108.0mlを添加し、さらに2時間撹拌した後、50mlのイソプロピルアルコールを添加した。得られた共重合体のヘキサン溶液をイソプロピルアルコール中に沈殿させ、十分に乾燥させて、分子末端に水酸基を有するスチレンブタジエンゴムスチレン含有量:20質量、重量平均分子量18,000、分子量分布1.15を得た。なお、重量平均分子量は、GPC法GelPermeationChromatographyを用い、ポリスチレン換算により求めた。水素添加処理上記で得られた分子末端に水酸基を有するスチレンブタジエンゴム120gを、十分に脱水精製したヘキサン1Lに溶解した後、予め別の容器で調整したナフテン酸ニッケル、トリエチルアルミニウム及びブタジエン[それぞれ1:3:3モル比]の触媒液を、前記スチレンブタジエンゴムのブタジエン由来の構成単位1,000molに対してニッケル1molになるように仕込んだ。密閉反応容器に水素を2.758MPa400psiで加圧添加し、110°Cにて4時間、水素添加反応を行なった。その後、3mol/m3の塩酸で触媒残渣を抽出分離し、さらに遠心分離をして触媒残渣を沈降分離した。そして、分子末端に水酸基を有する水添スチレンブタジエンゴムをイソプロピルアルコール中に沈殿させ、さらに十分に乾燥させて、分子末端に水酸基を有する水添スチレンブタジエンゴムスチレン含有量20質量、重量平均分子量16,500、水素添加率98、分子量分布1.1を得た。分子末端への活性エネルギー線硬化性官能基の導入上記で得られた分子末端に水酸基を有する水添スチレンブタジエンゴムをシクロヘキサンに溶解し、40°Cにて撹拌しながら2-アクリロイルオキシエチルイソシアネートカレンズ登録商標AOI、昭和電工株式会社製をゆっくり滴下し、さらに4時間撹拌を行なった後、イソプロピルアルコール中に結晶を沈殿させ、末端変性水添スチレンブタジエンゴム水添SBRジアクリレートオリゴマーを得た。<実施例1~5、比較例1及び2>実施例1~5では、表1に示した配合量単位:質量部で、まずB成分とC成分とD成分とを予め7分間撹拌混合し、得られた混合物にA成分及びE成分を添加してから15分間撹拌混合した。こうして得られた混合物を、ベント式二軸混練機を用いて、表1に記載の温度にて混練し、ストランド状に押し出しながらカッターにてカットし、エラストマー組成物のペレットを得た。一方、比較例1及び2では、表1に示した全成分を混合し、実施例1~5の場合と同様にしてベント式二軸混練機を用いて表1に記載の温度にて混練した。実施例1~5及び比較例1で得られたペレットを用いて、射出成形機シリンダー温度180°Cにより厚み2mm又は10mmの試験用シートを作製し、以下の方法に従って、ショアA硬度、圧縮永久歪、破断強度、破断伸び及び射出成形性を測定評価した。さらに、比較例1以外の実施例及び比較例では、得られた試験用シートに下記条件にて紫外線を照射して得られた厚み2mm又は10mmのサンプルについて、ショアA硬度、圧縮永久歪、破断強度及び破断伸びの測定評価を行った。結果を表1に示す。紫外線照射条件メタルハライドランプ装置名SE-1500M、センエンジニアリング株式会社製を使用し、紫外線照射機装置名UV1501BA-LT、センエンジニアリング株式会社製により、空気雰囲気下で放射照度150mW/cm2にて、厚み2mmの試験片の両面から60秒間紫外線照射を行った積算光量:9,000J/cm2。1ショアA硬度厚み2mmの試験片を3枚重ねた状態で、JISK6253タイプAデュロメータに準拠して測定した。2圧縮永久歪JISK6262に準拠し、直径20mm、厚み10mmの試験片を用いて、25圧縮で70°Cにて22時間圧縮して測定した。なお、圧縮永久歪は小さい方が好ましい。3破断強度、破断伸びJISK6251加硫ゴム及び熱可塑性ゴム-引張特性の求め方に準じ、DIN3号ダンベル形状の厚み2mmのサンプルを用い、23°C又は80°Cにて、引張り速度200mm/minで測定した。切断時の引張応力を破断強度Tbとし、切断時の伸びを破断伸びEbとした。4射出成形性試験用シート8cm×1.3cm×厚み2mm2枚を貼り合わせ、50g/cm2で24時間圧着した後、100mm/分で剥離させた際の強度剥離強度を測定してタック性を評価し、射出成形性の指標とした。剥離強度が低いほどタック性が低く、射出成形性が高いことを示す。なお、下記評価基準に従って評価した結果を表1に併せて示す。A:剥離強度が0gf以上10gf未満B:剥離強度が10gf以上30gf未満C:剥離強度が30gf以上50gf未満D:剥離強度が50gf以上100gf未満E:剥離強度が100gf以上1:セプトン登録商標4099、SEEPS、Mw=40万、ポリスチレンブロック含有率30、株式会社クラレ製2:製造例1で得た水添SBRジアクリレートオリゴマー3:ルーカントHC-100、パラフィン系オイル、分子量2,400、動粘度40°C=1,300mm2/s、三井化学株式会社製4:LUCIRIN登録商標TPO、アシルホスフィンオキシド、BASFジャパン株式会社製5:ノバテック登録商標BC05B、MFR=50g/10分、日本ポリプロ株式会社製6液状であるため、測定不能であった。表1に示すように、本発明のエラストマー組成物は、活性エネルギー線を照射する前であっても、圧縮永久歪の小ささと破断強度の高さとを両立しており、さらに、破断伸び及び成形性射出成形性などとのバランスも良好である。特に、B成分の含有量が100質量部以下、60質量部以下、さらには40質量部以下となると、圧縮永久歪、破断強度及び成形性射出成形性が特に優れている。また、活性エネルギー線を照射した後では、破断強度及び圧縮永久歪がさらに改善されていることがわかる。"